Способ получения сферического гидроксилапатита с регулируемым гранулометрическим составом
METHOD OF PRODUCING SPHERICAL HYDROXYLAPATITE WITH CONTROLLED GRANULOMETRIC COMPOSITION

Изобретение относится к способу получения сферического гидроксилапатита с регулируемым гранулометрическим составом с использованием методов химического осаждения и гидротермального синтеза, используемого в аддитивных технологиях, в том числе для формирования импланта костной ткани.
Интерес к выбранной тематике исследования обусловлен тем, что свойства гидроксилапатита наиболее близки к характеристикам костной ткани, что вкупе с высокой биосовместимостью делает этот материал востребованным в области протезирования с использованием аддитивных технологий и методами прессования. На качество конечного продукта сильно влияет исходный для печати материал.
Известен способ получения гидроксиапатита (заявка РФ №93012609, МПК С01В 25/22, опубл. 20.03.1996). Способ относится к технологии получения неорганических материалов, в частности гидроксиапатита, используемого в медицине, а также в качестве наполнителя или сорбента в газожидкостной хроматографии. Предлагаемый способ включает смешение суспензии гидроксида кальция с водным раствором фосфорной кислоты при последовательном прохождении реакционной смеси через две зоны, при этом в первой зоне поддерживается рН, равный 10,0-11,0, и скорость движения потока 0,8-1,5 м/с, а во второй зоне суспензию разбавляют в 400-500 раз и возвращают в первую зону, обеспечивая 4-5-кратную циркуляцию реакционной смеси в замкнутом цикле за 10-20 мин. Продукт отделяют фильтрованием и высушивают.Способ обеспечивает повышение выхода гидроксиапатита при улучшении его качества и повышении чистоты фазового состава.
Недостатками указанного способа являются то, что синтез осуществляется путем последовательного, а затем повторного (4-5-кратного) прохождения реакционной смеси через две зоны циркуляционной установки, технологическая сложность способа, обусловленная наличием многих контролируемых параметров процесса, что значительно увеличивает время проведения синтеза и способ не содержит стадию прокаливания продукта.
Известен способ получения гидроксиапатита (заявка РФ №92007479, МПК С01В 25/32, опубл. 20.01.1996). Способ используется в химической промышленности при производстве гидроксилапатита кальция как исходного материала для изготовления биоактивной керамики, применяемой в стоматологии, протезировании, ортопедии. Для достижения чистого фазового состава готовят суспензию кальция с фосфорной кислотой, приливаемой по каплям до рН 9-11, после фильтрации и сушки продукт в присутствии гидроксилсодержащего компонента в количестве 10-12 мас. % от массы продукта подвергается двойной переработке при 600-700°С в течение 20-30 мин и при 1000-1400°С в течение 1-4 ч. В качестве гидроксилсодержащего компонента используются гидроксиды кальция, стронция, циркония, алюминия и др.
Недостатком указанного способа является то, что гидроксилсодержащий компонент (гидроксиды кальция, стронция, циркония, алюминия и др.) в количестве 10-12 мас. % от массы продукта добавляется на стадии сушки продукта, фазовый состав которого не указывается, и то, что для обработки целевого продукта необходима высокая температура и длительность процесса, обуславливающие нежелательные энергетические затраты.
В качестве прототипа выбран способ, описанный авторами Коротченко Н.М., Покровская Л.А., Гигилев А.С. (патент РФ №2678812, МПК С01В 25/32, опубл. 28.02.2018). Этот способ получения биорезорбируемого материала с использованием СВЧ-излучения включает в себя следующие стадии: приготовление и перемешивание смеси гидроксида кальция и концентрированного 60-80%-ного раствора фосфорной кислоты, с последующим воздействием СВЧ-излучения в течение 20 мин при периодическом перемешивании реакционной смеси и прокаливанием при 800°С в течение 4 ч при следующем соотношении компонентов, мас. %:
гидроксид кальция
22,18
ортофосфорная кислота
17,62
вода
остальное
Недостатком известного способа является то, что конечным продуктом являются разнонаправленные частицы пластинчатой и игольчатой формы, что затрудняет применение данного материала при использовании аддитивных технологий.
Техническим результатом настоящего изобретения является получение сферических гранул гидроксилапатита с размером от 5 до 25 мкм.
-5
Требуемый технический результат достигается тем, что готовят смесь, содержащую 11-15 мас. % нитрата кальция, 5-9 мас. % гидрофосфата аммония и воды - остальное, доводят значения рН смеси до 10-12 с использованием водного раствора гидроксида аммония, выдерживают смесь в автоклаве при давлении 150-200 атм и температуре 200-250°С в течение 1-1,5 часов, промывают осадок до нейтрального рН, сушат осадок в разряженной атмосфере при давлении не более 10 мм рт.ст. и температуре не более -55°С, готовят суспензию из расчета 25-27 мас. % этилового спирта, 68-70 мас. % воды и сухого осадка - остальное, с дальнейшей обработкой суспензии ультразвуком в течение не менее 5 минут и мощности не менее 200 Вт, грануляцией с использованием распылительной сушки при температуре в рабочей камере 200-220°С и скорости подачи суспензии 13-15 мл/мин, с последующим сбором сферических гранул с комплекса циклонных фильтров.
Достигаемый технический результат обосновывается фигурами 1-6.
При использовании нитрата кальция менее 11 мас. % будет малый выход продукта реакции, что делает технологию неэффективной. При использовании нитрата кальция более 15 мас. % степень кристалличности конечного продукта значительно снизится. При использовании гидрофосфата аммония менее 5 мас. % будет малый выход продукта реакции, что делает технологию неэффективной. При использовании гидрофосфата аммония более 9 мас. % степень кристалличности конечного продукта значительно снизится. При давлении менее 150 атм не достигается заданная степень кристалличности. Использование давления более 200 атм экономически нецелесообразно. Использование температуры менее 200°С не позволяет достичь заданного давления. Использование температуры более 250°С экономически нецелесообразно. Выдержка в автоклаве менее 1 часа не позволяет достичь высокой степени кристалличности продукта. Выдержка более 1,5 часов не дает существенного изменения в качестве материала. Выдержка в автоклаве в течение 1-1,5 часов обусловлена необходимостью достижения высокой степени кристалличности. При использовании этилового спирта менее 25% не достигается необходимая вязкость суспензии, что не позволяет достичь требуемого гранулированного состава. При использовании этилового спирта более 27% не происходит формирования гранул сферической формы. При использовании воды менее 68 мас. % не происходит формирования гранул сферической формы. При использовании воды более 70 мас. % не достигается необходимая вязкость суспензии, что не позволяет достичь требуемого гранулированного состава. Использование 68-70 мас. % воды в суспензии обусловлено понижением параметра вязкости суспензии для формирования более мелких капель при формировании гранул. При использовании температуры рабочей камеры менее 200°С не обеспечивается полное высушивание капель аэрозоля. При использовании температуры рабочей камеры более 220°С приводит к ускоренному осушению суспензии и закупоривания сопла распыляющей форсунки. Скорость подачи суспензии менее 13 мл/мин приводит более раннему осушению капли, что приводит к закупориванию сопла распыляющей форсунки. При скорости подачи суспензии более 15 мл/мин не обеспечивается полное высушивание капель аэрозоля. Гранулы размером менее 5 мкм сильно летучи, что приводит к загрязнению и выводу из строя печатных механизмов. Использование гранул более 25 мкм приводит к закупориванию печатающих фильер.
Ниже приведены примеры конкретного осуществления изобретения.
Пример 1:
-5
В расчете на 20 г сферического гидроксилапатита с гранулометрическим составом 5-25 мкм. в реакционный сосуд вносится навеска 32,7 г сухого нитрата кальция, 15,8 г сухого гидрофосфата аммония и 254,3 г дистиллированной воды, после чего по каплям добавляется раствор гидроксида аммония для создания рН 10. Автоклав со смесью нагревается до температуры 200°С, давления 150 атм, смесь выдерживается в течение 60 минут. После чего полученная смесь отмывается дистиллированной водой до рН равного 7, просушивается в лиофильной установке в разряженной атмосфере 10 мм рт.ст при температуре -55°С в течение 12 часов. Затем, сухой остаток 20 гр. разбавляется в воде - 194,3 г и этиловом спирте - 71,4 г и подвергается ультразвуковой обработке в течении 5 минут при мощности 200 Вт. Полученная суспензия сушится на распылительной установке при температуре рабочей камеры 200°С и скорости подачи суспензии 13 мл/мин. Полученный материал собирается на циклонных фильтрах.
Качественный фазовый состав синтезированного образца определяли с помощью метода рентгенофазового анализа (РФА).
На фиг. 1 представлены результаты РФА, которые подтверждают, что исследуемый образец имеет высокую степень кристалличности и состоит из фазы гидроксилапатита.
Размеры частиц определяли методом сканирующей электронной микроскопии, на установке Tescan Vega3.
На фиг. 2 показано, что частицы имеют сферический характер и размеры от 5 до 25 мкм.
Пример 2:
-5
В расчете на 20 г сферического гидроксилапатита с гранулометрическим составом 5-25 мкм. в реакционный сосуд вносится навеска 32,7 г сухого нитрата кальция, 15,8 г сухого гидрофосфата аммония и 193,8 г дистиллированной воды, после чего по каплям добавляется раствор гидроксида аммония для создания рН 11. Автоклав со смесью нагревается до температуры 225°С, давления 175 атм, смесь выдерживается в течение 75 минут. После чего полученная смесь отмывается дистиллированной водой до рН равного 7, просушивается в лиофильной установке в разряженной атмосфере 10 мм рт.ст при температуре -55°С в течение 12 часов. Затем, сухой остаток 20 гр. разбавляется в воде - 276 г и этиловом спирте - 104 г и подвергается ультразвуковой обработке в течении 5 минут при мощности 200 Вт. Полученная суспензия сушится на распылительной установке при температуре рабочей камеры 210°С и скорости подачи суспензии 14 мл/мин. Полученный материал собирается на циклонных фильтрах.
Качественный фазовый состав синтезированного образца определяли с помощью метода рентгенофазового анализа (РФА).
На фиг. 3 представлены результаты РФА, которые подтверждают, что исследуемый образец имеет высокую степень кристалличности и состоит из фазы гидроксилапатита.
Размеры частиц определяли методом сканирующей электронной микроскопии, на установке Tescan Vega3.
На фиг. 4 показано, что частицы имеют сферический характер и размеры от 5 до 25 мкм.
Пример 3:
-5
В расчете на 20 г сферического гидроксилапатита с гранулометрическим составом 5-25 мкм. в реакционный сосуд вносится навеска 32,7 г сухого нитрата кальция, 15,8 г сухого гидрофосфата аммония и 153,4 г дистиллированной воды, после чего по каплям добавляется раствор гидроксида аммония для создания рН 12. Автоклав со смесью нагревается до температуры 250°С, давления 200 атм, смесь выдерживается в течение 90 минут. После чего полученная смесь отмывается дистиллированной водой до рН равного 7, просушивается в лиофильной установке в разряженной атмосфере 10 мм рт.ст при температуре -55°С в течение 12 часов. Затем, сухой остаток 20 гр. разбавляется в воде - 467 г и этиловом спирте - 180 г и подвергается ультразвуковой обработке в течении 5 минут при мощности 200 Вт. Полученная суспензия сушится на распылительной установке при температуре рабочей камеры 220°С и скорости подачи суспензии 15 мл/мин. Полученный материал собирается на циклонных фильтрах.
Качественный фазовый состав синтезированного образца определяли с помощью метода рентгенофазового анализа (РФА).
На фиг. 5 представлены результаты РФА, которые подтверждают, что исследуемый образец имеет высокую степень кристалличности и состоит из фазы гидроксилапатита.
Размеры частиц определяли методом сканирующей электронной микроскопии, на установке Tescan Vega3.
На фиг. 6 показано, что частицы имеют сферический характер и размеры от 5 до 25 мкм.
Для анализа гемосовместимости образцов гидроксиапатита на мононуклеарных лейкоцитах исходную суспензию разливали по 2 мл в лунки 24-луночного планшета, содержащие 40 мг гидроксиапатита и инкубировали в течение 1 суток в CO2-инкубаторе при 5% CO2 и температуре 37°С. В качестве контроля использовали интактную суспензию. Количественную оценку проводили с использованием МТТ-колориметрического теста. Оптическую плотность (ОП) оценивали на планшетном ридере Multiscan MS (Labsystems, Finland) при длине волны 540 нм.
В результате проведенных исследований, после измерения экстинкции растворов гемоглобина в физиологическом растворе опытных проб и нулевого контроля были получены значения ОП. Для характеристики каждого образца, ОП измеряли в 9 лунках (по 3 лунки на 1 навеску), расположенных в одном ряду планшета (табл. 1). Затем был проведен описательный анализ полученных первичных данных, обобщающий величину ОП в лунках с опытными образцами и контролем (табл. 2).
Приведенные результаты показывают, что интенсивность гемолиза индуцированного испытуемыми образцами материалов достоверно не превышала 2±0,3%: ИГ образца 1 соответствовал 2,6±0,8% (р=0,087); ИГ образца 2 соответствовал 1,7±1,4% (р=0,122). Основываясь на этом, можно сделать вывод о том, что испытуемые образцы по данному показателю могут быть отнесены к биосовместимым.